КАТАЛИТИЧЕСКИ АКТИВНОЕ ТЕЛО ДЛЯ СИНТЕЗА ПРОСТОГО ДИМЕТИЛОВОГО ЭФИРА ИЗ СИНТЕЗ-ГАЗА

1. Каталитически активное тело для синтеза простого диметилового эфира из синтез-газа, содержащее смесь из:
(A) 70-90 мас.% метанолактивного компонента, выбранного из группы, состоящей из оксида меди, оксида алюминия, оксида цинка, аморфного оксида алюминия, тройного оксида или их смесей,
(B) 10-30 мас.% кислотного компонента, выбранного из группы, состоящей из алюмосиликата, γ-оксида алюминия и цеолита или их смесей,
(C) 0-10 мас.% по меньшей мере одной добавки, причем сумма компонентов (А), (В) и (С) составляет в целом 100 мас.% и причем компонент (А) имеет распределение по размерам частиц, характеризуемое значением D-10, равным 5-140 мкм, значением D-50, равным 40-300 мкм, и значением D-90, равным 180-800 мкм, причем компонент (В) имеет распределение по размерам частиц, характеризуемое значением D-10, равным 5-140 мкм, значением D-50, равным 40-300 мкм, и значением D-90, равным 180-800 мкм, и распределение по размерам частиц компонентов (А) и (В) поддерживается в каталитически активном теле.
2. Каталитически активное тело по п. 1, отличающееся тем, что компонент (А) содержит 50-80 мас.% оксида меди, 15-35 мас.% тройного оксида и 15-35 мас.% оксида цинка, сумма которых составляет в целом 100 мас.%.
3. Каталитически активное тело по п. 1, отличающееся тем, что компонент (А) содержит 50-80 мас.% оксида меди, 2-8 мас.% бемита и 15-35 мас.% оксида цинка, сумма которых составляет в целом 100 мас.%.
4. Каталитически активное тело по п. 1, отличающееся тем, что компонент (А) содержит 50-80 мас.% оксида меди, 2-8 мас.% аморфного оксида алюминия и 15-35 мас.% оксида цинка, сумма которых составляет в целом 100 мас.%.
5. Каталитически активное тело по п. 1, отличающееся тем, что компонент (А) содержит 50-80 мас.% оксида меди, 2-8 мас.% оксида алюминия и 15-35 мас.% оксида цинка, сумма которых составляет в целом 100 мас.%.
6. Каталитически активное тело по любому из п.п. 1-5, в котором цеолит содержит 35-55 мас.% кремния, 0,15-4 мас.% алюминия, 45-65 мас.% кислорода и при необходимости 0-0,3 мас.% натрия, сумма которых составляет в целом 100 мас.%.
7. Каталитически активное тело по любому из п.п. 1-5, в котором каталитически активное тело состоит из (А) 70-90 мас.% метанол-активного компонента и 10-30 мас.% цеолита (В), и сумма (А) и (В) составляет в целом 100 мас.%.
8. Каталитически активное тело по любому из п.п. 1-5, в котором каталитически активное тело представляет собой гранулу с размером от 1×1 до 10×10 мм.
9. Способ получения каталитически активного тела, включающий в себя стадию:
с) получения физической смеси, содержащей:
(A) 70-90 мас.% метанол-активного компонента, выбранного из группы, состоящей из оксида меди, оксида алюминия, оксида цинка, аморфного оксида алюминия, тройного оксида или их смесей,
(B) 10-30 мас.% кислотного компонента, выбранного из группы, состоящей из алюмосиликата, γ-оксида алюминия и цеолита или их смесей,
(C) 0-10 мас.% по меньшей мере одной добавки, причем сумма компонентов (А), (В) и (С) составляет в целом 100 мас.% и причем компонент (А) имеет распределение по размерам частиц, характеризуемое значением D-10, равным 5-140 мкм, значением D-50, равным 40-300 мкм, и значением D-90, равным 180-800 мкм, причем компонент (В) имеет распределение по размерам частиц, характеризуемое значением D-10, равным 5-140 мкм, значением D-50, равным 40-300 мкм, и значением D-90, равным 180-800 мкм, и распределение по размерам частиц компонентов (А) и (В) поддерживается в каталитически активном теле.
10. Способ получения каталитически активного тела по п. 9, включающий в себя дополнительные стадии:
a) осаждения соли меди, цинка или алюминия или их смеси,
b) прокаливания продукта, полученного на стадии а).
11. Способ получения каталитически активного тела по п. 9, в котором образуется гранула.
12. Способ получения каталитически активного тела по любому из п.п. 9-11, в котором компоненты (А) и (В) независимо продавливают по меньшей мере через одно сито, причем сито имеет размер ячейки от 0,005 до 5 мм, чтобы получить распределение по размерам частиц, характеризуемое значением D-10, равным 5-140 мкм, значением D-50, равным 40-300 мкм, и значением D-90, равным 180-800 мкм.
13. Способ получения каталитически активного тела по любому из п.п. 9-11, в котором применяют по меньшей мере три различных сита, причем компоненты (А) и (В) продавливают в направлении от сита с наибольшим размером ячейки к ситу с наименьшим размером ячейки.
14. Способ получения каталитически активного тела по любому из п.п. 9-11, в котором на стадии а) по меньшей мере часть компонента (А) получают посредством реакции осаждения и/или прокаливания.
15. Способ получения каталитически активного тела по любому из п.п. 9-11, в котором по меньшей мере одну часть компонента (А) осаждают и причем по меньшей мере другую часть компонента (А), которую не подвергают первому осаждению, добавляют к осадку.
16. Способ получения каталитически активного тела по любому из п.п. 9-11, в котором способ дополнительно включает в себя стадию d) добавления смеси водорода и азота к компоненту (А) и/или (В).
17. Способ получения простого диметилового эфира из синтез-газа, включающий в себя по меньшей мере стадии:
e) восстановления каталитически активного тела, как определено в любом из п.п. 1-5,
f) контакт каталитически активного тела в восстановленной форме с водородом и по меньшей мере одним из монооксида углерода или диоксида углерода.
18. Применение каталитически активного тела по любому из п.п. 1-5 или полученного способом по п.п. 9-11 для получения простого диметилового эфира.